(57)【特許請求の範囲】
【請求項１】
軟磁性体金属粉末とエラストマーとを含む層を有している磁着シート部材が、アッパーの甲部分、踵部分およびサイド部分の少なくとも一箇所に内蔵されており、
前記磁着シート部材は、
前記層における前記軟磁性金属粉末の含有量が、７０重量％以上９５重量％以下の範囲内であり、
前記層における前記エラストマーの含有量が、５重量％以上３０重量％以下の範囲内であり、
前記磁着シート部材の厚みが０．２ｍｍ以上２．０ｍｍ以下の範囲内にある
ことを特徴とする靴。
【発明の詳細な説明】
【技術分野】
【０００１】
本発明は、靴に関する。
【背景技術】
【０００２】
靴等の履物や衣類、鞄等に、装飾物を取り付けたり、必要に応じて取り外したりすることが行われている（例えば、特許文献１、２参照）。前記文献１には装飾物を取り外し自由に取り替えできるとした靴・履物が開示されている。この履物はアッパー部、ベルト部などに小孔をあけて磁石の吸着ハトメを設け、装飾品の下部に磁石を設けてハトメに挿着するというものである。磁石同士を吸着させるために取り外しも簡単にできるものであるが、そのためには履物側に小孔を開ける必要がある。そのため、製造に手間がかかるうえに、装飾物を取り付けないと小孔が露出してしまうため、装飾物を取り外した状態では外見に問題がある。また、特許文献２には、履物本体に装飾物を取り付けることのできる脱着可能な装飾物付き履物が開示されている。前記文献に開示された履物は、履物本体と装飾物が、導電性部材である金属箔の両面に熱可塑性接着剤を塗布して構成された三層構造の接着層を介して接合されたものであることを特徴としている。装飾物が脱着可能となるように、接着層は履物本体と装飾物が分離解体できるように構成されているが、装飾物を取り外すには、接着層の加熱手段を用意することが必要であるため、気軽に脱着することは困難である。
【先行技術文献】
【特許文献】
【０００３】
【特許文献１】特開２０１１−１２５６４７号公報
【特許文献２】実用新案登録第３１９１９７６号公報
【発明の概要】
【発明が解決しようとする課題】
【０００４】
本発明は上記課題を解決するものであり、装飾物等の脱着が容易であるにもかかわらず、装着時に容易に外れてしまうことがなく、さらに前記装飾物等を外した状態においても外観が良好な状態とすることが可能となる靴を提供することを目的とする。
【課題を解決するための手段】
【０００５】
本発明の靴は、軟磁性体金属粉末とエラストマーとを含む層を有している磁着シート部材が、アッパーの甲部分、踵部分およびサイド部分の少なくとも一箇所に内蔵されており、前記磁着シート部材は、前記層における前記軟磁性金属粉末の含有量が、７０重量％以上９５重量％以下の範囲内であり、前記層における前記エラストマーの含有量が、５重量％以上３０重量％以下の範囲内であり、前記磁着シート部材の厚みが０．２ｍｍ以上２．０ｍｍ以下の範囲内にあることを特徴とする。
【０００６】
本発明の靴における磁着シート部材において、前記軟磁性体金属粉末が、鉄、ニッケル、コバルト、および、これらのいずれかを含む合金の粉末からなる群より選ばれる少なくとも１種であることが好ましい。
【０００７】
本発明の靴における磁着シート部材において、前記軟磁性金属粉末は、外気から遮断される状態で保持されていることが好ましい。
【０００８】
本発明の靴における磁着シート部材において、前記軟磁性体金属粉末とエラストマーとを含む層が、不織布上に設けられていることが好ましい。
【０００９】
本発明の靴における磁着シート部材において、前記エラストマーが天然ゴムを含むことが好ましい。
【発明の効果】
【００１２】
本発明によれば、装飾物等の脱着が容易であるにもかかわらず、装着時に容易に外れてしまうことがなく、さらに前記装飾物等を外した状態においても外観が良好な状態とすることが可能となる靴を提供することができる。
【図面の簡単な説明】
【００１３】
【図１】図１は、本発明にかかる磁着シート部材を内蔵した靴の一例の斜視図である。
【図２】図２は、本発明にかかる磁着シート部材の使用状態を説明する斜視図である。
【発明を実施するための形態】
【００１４】
以下、本発明をさらに具体的に述べる。本発明の磁着シート部材は、それ自体が砂鉄等を磁着するような磁力を有さずに、磁石には強固に磁着することのできる部材であり、前記磁着シートを設けておくことで、磁石を有する装飾物等の他部材を装着し、また容易に取り外すことが可能となる。
【００１５】
前記磁着シート部材は、軟磁性体金属粉末とエラストマーとを含む層を有しているシート部材である。軟磁性体とは磁力を保持する力が小さく、透磁性が大きい材料であり、磁場の影響下では強く磁化されるが、磁場が存在しない場合は磁力を持たない性質を持つものである。前記磁着シート部材に軟磁性体金属粉末を用いることで、磁石には磁着するが、磁石から離れると、比較的簡単に磁極が消えるシート部材とすることができる。したがって、磁着することで装飾物を装着可能な靴の場合、前記磁着シート部材を、例えば、靴の側に使用すると、装飾物を取り外した状態で、地面にある砂鉄や金属片等を引き寄せてしまうという問題は生じにくくなる。
【００１６】
本発明においては、前記軟磁性体金属粉末が、鉄、ニッケル、コバルト、および、これらのいずれかを含む合金の粉末からなる群より選ばれる少なくとも１種であることが好ましい。
【００１７】
前記シート部材は、前記層における軟磁性金属粉末の含有量は、７０重量％以上９５重量％以下の範囲内であり、前記層における前記エラストマーの含有量は、５重量％以上３０重量％以下の範囲内であり、前記シート部材の厚みは０．２ｍｍ以上２．０ｍｍ以下の範囲内である。前記軟磁性金属粉末の含有量が、９０重量％以上であると、磁着力をより強くすることができ、好ましい。前記軟磁性金属粉末および前記エラストマーが、所定の厚みを有する前記シート部材において前記範囲の含有量であることで、前記シート部材の使用時において、厚すぎることにより外観に影響を及ぼすことがなく、かつ、シートとしての形状を維持しつつ十分な磁着力を得ることができる。
【００１８】
前記エラストマーとしては、天然ゴム、合成ゴム、熱硬化性樹脂系エラストマー等の熱硬化性エラストマー、熱可塑性エラストマーをあげることができる。硬化性樹脂系エラストマーとしては、ウレタンゴム、シリコーンゴム、フッ素ゴム等があげられる。熱硬化性エラストマーは、ある一定の温度範囲において、熱を加えても軟化することの無い、比較的耐熱性の高いタイプのエラストマーであり、耐熱性を要する用途に適するものである。熱可塑性エラストマーは、熱を加えると軟化して流動性を示し、冷却すればゴム状に戻る性質を持ったエラストマーであり、材料を加熱して射出成形することによって迅速に成型加工を行なえる利点がある。前記シート部材を、後述する靴に内蔵して用いる場合には、靴の製造工程の先芯蒸器での成型時に加熱圧縮を行うことから、前記エラストマーとしては天然ゴムを含んだものを用いることが好ましい。加熱圧縮することで、シート部材が延ばされるので、内蔵される対象の製品の外側から、前記シート部材を見えにくくすることができる。なお、前記軟磁性体金属粉末が、さびやすい材料である場合には、前記エラストマーは塩分を含まない材料であることが好ましい。
【００１９】
本発明の磁着シート部材において、前記軟磁性金属粉末は、外気から遮断される状態で保持されていることが好ましい。前記軟磁性金属粉末が、外気から遮断される状態で保持されていることで、前記軟磁性金属粉末のさび（酸化）を防止しやすくなり、磁着力を維持しやすくなる。外気から遮断される状態とするには、例えば、前記軟磁性金属粉末を前記エラストマーで覆うようにして、前記磁着シート部材を形成することもできる。あるいは、前記軟磁性金属粉末と前記エラストマーとを含む層を、例えば、水分透過率や酸素透過率の低いラップフィルム等で覆って前記磁着シート部材を形成することもできる。
【００２０】
本発明の磁着シート部材において、前記軟磁性体金属粉末とエラストマーとを含む層が、不織布上に設けられていることが好ましい。不織布上に前記軟磁性体金属粉末とエラストマーとを含む層を設けることで、他部材への取付けを容易に行うことができる。前記不織布は、前記軟磁性体金属粉末とエラストマーとを含む層の反対面に、例えば、剥離紙付きの粘着層あるいは接着層を有していてもよく、その場合は前記剥離紙を剥がして、所望の場所に容易に固着させることが可能である。
【００２１】
本発明の磁着シート部材において、前記エラストマーが天然ゴムを含むことが好ましい。例えば、前記軟磁性体金属粉末として鉄粉を用いた場合、エラエストマーとして天然ゴムを用いると、柔軟性が高い磁着シート部材を得ることができる。
【００２２】
本発明の磁着シート部材は、デニム等の布帛を用いた布帛製品、皮革製品等の各種製品に内蔵されて好適に用いることができる。前記磁着シート部材は、薄く、柔軟性に富むため、柔らかい素材の内側に装着しても、違和感が少なく、また、外観に与える影響も少なくすることができる。前記磁着シート部材を装着することで、前記の各種製品の前記磁着シート部材装着部分において、磁石を有する装飾物等の他部材を装着して、デザインのバリエーションを楽しむことができる。あるいは、磁着により着脱可能な留め具を設けることができる。前記皮革製品としては、天然の皮革から製造された製品に限定されるものではなく、合成皮革や皮調の素材から製造された製品であってもよい。
【００２３】
靴、特にパンプス等の婦人靴においては、アッパーの甲部分、踵部分およびサイド部分の少なくとも一箇所に前記磁着シート部材を内蔵することで、磁石を有する装飾物を容易に着脱することができる。前記磁着シート部材は薄く、柔軟であるため、靴の製造工程における先芯蒸器での成型時に加熱圧縮を行った後に、前記装飾物を装着していない状態（プレーンなパンプスの状態）でも、前記磁着シート部材が表面に浮き出して見えることのないように調整することが可能である。図１は、磁着シート部材３を内蔵した靴１の一例の斜視図である。同図においては、本発明の磁着シート部材３が、一例としてアッパーの甲部分に内蔵されている靴１を示している。図２は、本発明の磁着シート部材３の使用状態を説明する斜視図である。靴１に装飾物５を取り付けたい場合、装飾物５の裏面に磁石７を固着させておくことで、装飾物５を靴１の磁着シート部材３の配置箇所に磁着させることができる。磁着シート部材３は外観に影響を及ぼしにくいため、靴１は、装飾物５を取り付けた状態においても取り外した状態においても、違和感なく履くことができる。装飾物５に替えて、他の装飾を行うことも容易である。その場合には、磁石が固着された装飾物であれば、任意のものを用いることができる。
【００２４】
衣類、鞄等においては、ボタンやホック等で係合する部分に、前記ボタンや前記ホック等に替えて、前記磁石シート部材と磁石とを使用することで、確実に係合させることができるとともに、容易に（例えば、片手でも）着脱を行うことが可能となる。
【００２５】
本発明の磁着シート部材は、厚みが０．２ｍｍ以上２．０ｍｍ以下の範囲内にあることが好ましく、より好ましくは０．３ｍｍ以上１．５ｍｍ以下の範囲にあることが好ましい。前記磁着シート部材は、厚くなるとシート部材が丈夫になり破れにくくなるが、厚すぎると、配置された部分において違和感が生じやすい。厚みが薄すぎると取り扱いしにくく、また、貼付時の耐性が不十分となりやすい。
【００２６】
本発明の磁着シート部材には、本発明で得られる特性を損なわない範囲で、例えば、可塑剤、増量剤、着色剤、安定剤等の添加物を含有させることも可能である。
【実施例】
【００２７】
以下、本発明を実施例により具体的に説明する。
【００２８】
［実施例１］
実施例１は、不織布上に軟磁性体金属粉末とエラストマーとを含む層を有している磁着シート部材であり、軟磁性体金属粉末として鉄粉（＃２００、協和純薬工業株式会社製）を、エラストマーとして天然ゴム（「ＲＵＢＢＥＲ  ＣＥＭＥＮＴ  ８８０」、オリエント化成工業株式会社製）を用いた。厚さ０．６ｍｍの不織布上に、鉄粉と天然ゴムとの混合割合（重量比）が、９１：９である層を形成した。天然ゴムが乾燥するまで、約１日放置して、本実施例の磁着シート部材を得た。乾燥後に厚さを測定したところ、磁着シート部材全体の厚さは１．０ｍｍであり、前記層の厚さは０．４ｍｍであった。前記不織布は、５５ｍｍ×４０ｍｍでの重さが、約０．５ｇであり、塗布後の重さ（磁着シート部材の重さ）は、約２．７ｇであった。得られた磁着シート部材をパンプス用の皮革で挟み込み、その上から磁石を近づけたところ、強固に磁着し、磁石を持ち上げたり振ったりしても、容易には外れなかった。
【００２９】
［実施例２］
実施例１と同じ材料を用い、磁着シート部材を作製した。本実施例においては、不織布上に天然ゴムと鉄粉を面方向に交互に層状に重ねて配置させて固着させて、軟磁性体金属粉末とエラストマーとを含む層を形成した。まず、不織布に、天然ゴムを塗布した。次いで、天然ゴムの塗布面に鉄粉を散布した。そして、鉄粉の散布面の上から天然ゴムを再度塗布した。これを繰り返し、鉄粉の散布層を３層形成し、最後に天然ゴムを塗布して、軟磁性体金属粉末とエラストマーとを含む層を形成したところ、実施例１とほぼ同一の厚さおよび重量比の層が得られた。エラストマーに対する軟磁性体金属粉末の比率が大きくなると、混合時にダマになるなど、容易な混合は難しくなる傾向にあり、また、混合後に放置すると沈殿してしまうため、常に撹拌が必要であるが、本実施例での方法によると、鉄粉と天然ゴムを均一に混合させる工程を省くことができるにもかかわらず、均一な層を容易に得ることができる。
【００３０】
得られた磁着シート部材を用い、靴（パンプス）を作製した。５５ｍｍ×４０ｍｍの前記磁着シート部材の不織布側を、靴の表革の甲部分の裏面に貼り付けた。その上から、磁着シート部材の端部を含む全体をコーティングするように、天然ゴムを塗布して約５分放置し、鉄粉が外気から遮断されるようにした。得られた磁着シート部材付きの表革を用い、ライニングで磁着シート部材を挟み込み、通常の工程と同様に、先芯蒸器での成型を行った。成型後の靴では、磁着シート部材が内蔵されている箇所が外観からは容易にわからない状態となっていた。なお、磁着部材としてステンレス板（厚さ約０．１ｍｍ）を挟み成型すると、成型後にステンレス板の部分が表面に浮き出るようになった。それに対し、本実施例の磁着シート部材を用いた場合には、表面の意匠に影響を及ぼすことがなかった。得られた磁着シート部材内蔵の靴の上から磁石を近づけたところ、磁着シート部材の配置箇所には強固に磁着した。磁石を持ち上げたり振ったりしても、容易には外れなかった。磁石を持ち上げると、靴も持ち上がり、磁石は靴から外れなかった。
【００３１】
［実施例３］
実施例２と同様にして、鉄粉の散布層を５層形成し、最後に天然ゴムを塗布して、軟磁性体金属粉末とエラストマーとを含む層を形成した。得られた磁着シート部材の厚さは１．３ｍｍであり、軟磁性体金属粉末とエラストマーとを含む層における鉄粉と天然ゴムとの重量比は、９１：９であった。
【００３２】
得られた磁着シート部材を用い、実施例２と同様に靴（パンプス）を作製した。成型後の靴では、磁着シート部材が内蔵されている箇所が外観からは容易にわからない状態となっていた。本発明の磁着シート部材を用いた場合には、鉄粉の散布層が５層の場合でも、表面の意匠に影響を及ぼすことがなかった。得られた磁着シート部材内蔵の靴の上から磁石を近づけたところ、磁着シート部材の配置箇所には、実施例２に比べてより強固に磁着した。磁石を持ち上げたり振ったりしても、容易には外れなかった。磁石を持ち上げると、靴も持ち上がり、磁石は靴から外れなかった。
【００３３】
［実施例４］
実施例４は、不織布を用いず、軟磁性体金属粉末とエラストマーとを含む層のみからなる磁着シート部材である。実施例１と同様に、軟磁性体金属粉末として鉄粉（＃２００、協和純薬工業株式会社製）を、エラストマーとして天然ゴム（「ＲＵＢＢＥＲ  ＣＥＭＥＮＴ  ８８０」、オリエント化成工業株式会社製）を用いた。市販のクリアファイル（ポリプロピレンシート）上に、実施例２と同様に、天然ゴムを塗布した。次いで、天然ゴムの塗布面に鉄粉を散布した。そして、鉄粉の散布面の上から天然ゴムを再度塗布した。これを繰り返し、鉄粉の散布層を３層形成し、最後に天然ゴムを塗布して、軟磁性体金属粉末とエラストマーとを含む層を形成した。天然ゴムが乾燥するまで、よく乾かした後、ポリプロピレンシートから前記層を剥がし、本実施例の磁着シート部材を得た。
【００３４】
得られた磁着シート部材を用い、実施例２と同様にして磁着シート部材が内蔵された靴を作製した。本実施例の磁着シート部材は、実施例１および実施例２で得られた磁着シート部材よりも、不織布がない分だけ薄くすることができ、より違和感なく製品に内蔵させることができた。
【００３５】
［実施例５］
実施例４で得られた磁着シート部材に含まれる鉄粉を、外気からより遮断した状態とするために、ラップフィルム（ポリ塩化ビニリデンフィルム「ＮＥＷクレラップ」、株式会社クレハ製）を用いた。ラップフィルムを１５ｃｍ×２０ｃｍにカットし、天然ゴムを塗布した。天然ゴムの塗布面に実施例４で得られた磁着シート部材を置き、上からさらに天然ゴムをコートするように塗布した。約５分間放置した後に、ラップフィルムで磁着シート部材を、中の空気を抜くようにしながら包んだ。ヒートシーラーを用いて、ラップフィルムを溶着させて磁着シート部材を密封するとともに、余分なラップフィルムをカットして、本実施例の磁着シート部材を得た。
【００３６】
得られた磁着シート部材を、室温で水中に入れて放置したところ、約１か月経過後においても、鉄粉がさびた様子は見られなかった（赤色への変色は見られなかった）。
【００３７】
また、得られた磁着シート部材を用い、靴（パンプス）を作製した。５５ｍｍ×４０ｍｍの前記磁着シート部材を、両面テープを用いて靴の表革の甲部分の裏面に貼り付けた。本実施例の磁着シート部材を用いると、製品に内蔵する際に、天然ゴム等の塗布を行わずに、磁着シート部材を防水状態で固定することができる。得られた磁着シート部材付きの表革を用い、ライニングで磁着シート部材を挟み込み、通常の工程と同様に、先芯蒸器での成型を行った。成型後の靴では、磁着シート部材が内蔵されている箇所が外観からは容易にわからない状態となっていた。
【００３８】
以上のように、本発明では、装飾物等の脱着が容易であるにもかかわらず、装着時に容易に外れてしまうことがなく、さらに前記装飾物等を外した状態においても外観が良好な状態とすることが可能となる磁着シート部材、それを用いた皮革製品および靴が得られることがわかる。
【符号の説明】
【００３９】
１…靴（皮革製品）
３…磁着シート部材
５…装飾物
７…磁石
【要約】      （修正有）【課題】装飾物等の脱着が容易であるにもかかわらず、装着時に容易に外れてしまうことがなく、さらに前記装飾物等を外した状態においても外観が良好な状態とすることが可能となる磁着シート部材、それを用いた皮革製品および靴を提供する。【解決手段】軟磁性体金属粉末とエラストマーとを含む層を有しているシート部材であって、前記層における前記軟磁性金属粉末の含有量が、７０重量％以上９５重量％以下の範囲内であり、前記層における前記エラストマーの含有量が、５重量％以上３０重量％以下の範囲内であり、前記シート部材の厚みが０．２ｍｍ以上２．０ｍｍ以下の範囲内であることを特徴とする磁着シート部材３。磁着シート部材３は外観に影響を及ぼしにくいため、靴１は、装飾物５を取り付けた状態においても取り外した状態においても、違和感なく履くことができる。【選択図】図２【図１】
0006734463.tif 000002
【図２】
0006734463.tif 000003